질소 도핑을 위해 비교적 높은 온도에서 반응시키고 있음을 알 수 있다.이에, 본 발명자들은 저온에서 질소 도핑과 동시에 환원된 그래핀 옥사이드를 제조하는 방법에 대하여 연구하던 중, 그래핀 옥사이드(graphene oxide, GO)와 테트라메틸암모늄 하이드록사이드(tetramethylammonium hydroxide, TMAH)를 혼합하여 혼합 용액을 제조하고, 이를 가열하여 질소가 도핑된 환원된 그래핀 옥사이드를 제조하는 방법을 개발하였으며, 상기 방법을 통해 저온에서도 충분한 환원 정도 및 질소 도핑 정도를 가지는 그래핀 옥사이드를 제조할 수 있음을 발견하고, 본 발명을 완성하였다.
다음 텍스트에서 제공된 문맥을 정확히 이해하고, 마지막 문장을 자연스럽고 문맥에 맞게 완성하세요. 문장은 이전 내용과 논리적으로 연결되어야 합니다.
#텍스트: 그래핀은 탄소 원자 하나의 두께를 가지며, 이차원의 판상 구조 형태를 갖는다. 또한, 그래핀은 sp2 혼성탄소 구조로 이루어져 있어 전기적, 열적 및 기계적 특성과 같은 물리적 성질이 매우 뛰어나다. 나아가, 그래핀은 300 - 400 m2/g으로 넓은 표면적을 가지고 있기 때문에 트랜지스터, 투명전극, 센서, 고분자 복합체뿐만 아니라 초고용량 캐패시터, 이차전지, 수소저장물질과 같은 에너지 저장물질 등 다양한 분야에서 응용되고 있다.일반적으로, 화학적 박리법을 이용하여 그래핀을 제조하게 되고, 이는 그래핀을 대량으로 생산할 수 있고, 흑연을 원료물질로 사용하기 때문에 그래핀의 생산단가가 저렴한 장점이 있다. 또한, 화학적 박리법은 액상에서 균일한 콜로이드 형태로 그래핀을 얻을 수 있기 때문에 다양한 형태로 적용할 수 있을 뿐만 아니라 화학적 변형을 통하여 그래핀에 원하는 특성들을 도입할 수 있는 장점이 있다.그러나, 화학적 박리법을 이용하여 제조된 그래핀 즉, 그래핀 옥사이드는 산화 및 초음파를 처리하는 과정에서 sp2 혼성탄소 구조가 많이 파괴되어 물리적 성질이 좋지 않은 단점이 있다. 따라서, 상기 그래핀 옥사이드는 화학적 환원반응을 통해 sp2 혼성탄소 구조를 복원시키는 단계를 필요로 한다.화학적 박리법을 이용하여 제조된 그래핀 옥사이드를 화학적으로 환원반응을 시키게 되면, 그래핀 옥사이드에 결합된 산소를 포함하는 작용기들이 제거되고, sp2 혼성탄소 구조가 복원되어 그래핀과 비슷한 구조를 갖는 환원된 그래핀 옥사이드 (reduced graphene oxide)가 생성된다.이와 같이, 그래핀을 넘어, 그래핀 옥사이드(GO) 및 환원된 그래핀 옥사이드가(RGO) 대체 재료로 많은 연구가 진행되고 있다.상기 그래핀 옥사이드를 환원시키는데 사용되는 환원제로는 대표적으로 하이드라진 (NH2NH2)이 사용되고 있으며, 일례로써 대한민국 등록특허 제10-1084975호에 개시된 바 있다. 구체적으로, 상기 특허문헌에서는 그래핀 옥사이드를 환원시키는 방법으로서, 가열하여 환원시키는 방법, 별도로 수소를 공급하여 환원시키는 방법 및 하이드라진 및 암모니아 혼합액의 환원제로 처리하여 환원시키는 방법을 사용한다. 그러나, 상기 방법은 일반적으로 통용되어 사용되는 그래핀 옥사이드의 환원방법을 사용하며, 이로부터 제조되는 그래핀 필름에는 상당 수의 산소를 포함하는 작용기들이 잔류하므로 그래핀 옥사이드를 효과적으로 환원시키는 데 한계가 있다. 또한, 비교적 높은 온도에서의 반응을 필요로 한다.한편, 탄소로만 이루어진 그래핀은 π-π 컨쥬게이션 구조로 높은 전도성을 가진다. 하지만, 탄소보다 전자 한 개가 많은 질소로, 그래핀의 탄소를 소량 치환시켜주면, 탄소로만 이루어진 그래핀에 비해 높은 전도성을 지닐 수 있다.이에 따라, 질소가 도핑된 그래핀을 합성하는 방법으로 여러 방법이 개시되고 있는데, 이중 대표적인 것으로는 화학적 기상 증착 방법 (chemical vapor depositon), 질소 플라즈마 (plazma) 이용법 등이 보고되었다.그러나 상기 방법들은 대량 생산이 어려운 문제가 있어 다양한 연구 중에 있다.질소 도핑된 그래핀 옥사이드를 제조하는 방법의 일례로써 대한민국 등록특허 제10-1400441호에서는 질소-도핑 그래핀 및 그 제조방법에 대하여 개시된 바 있다. 상세하게는, 그래핀 산화물 분산액에 헥사메틸렌테트라아민을 혼입하는 단계; 및 상기 아민유도체가 혼입된 그래핀 산화물을 수열반응시켜 질소 도핑 그래핀을 제조하는 단계를 포함하는 것을 특징으로 하는 질소-도핑 그래핀 제조방법을 제공한다. 상기와 같이 아민 화합물을 사용하여 100 ℃ 이상의 온도에서 수열 반응을 통해 질소 도핑된 그래핀을 제조하고 있다.